ЕМКОСТЬ ДЛЯ ХРАНЕНИЯ ГАЗА И СПОСОБ ЕЕ ИЗГОТОВЛЕНИЯ

1. Емкость для хранения газа, включающая:
облицовку на основе смолы, которую изготавливают путем соединения множества образующих облицовку элементов, каждый из которых имеет по меньшей мере трубчатую часть, и
армирующий слой, расположенный на внешней периферии облицовки на основе смолы,
в которой множество образующих облицовку элементов, включает первый образующий облицовку элемент, имеющий первый участок соединения, и второй образующий облицовку элемент, имеющий второй участок соединения, соединяемый с первым участком соединения лазерной сваркой,
первый участок соединения имеет первую наклонную соединительную торцевую поверхность и первый выступающий участок, проходящий наружу от конца первой соединительной торцевой поверхности и входящий в контакт с наружной периферийной поверхностью второго участка соединения, и
второй участок соединения имеет вторую наклонную соединительную торцевую поверхность, проходящую вдоль первой соединительной торцевой поверхности и соединенную с первой соединительной торцевой поверхностью лазерной сваркой, и второй выступающий участок, проходящий внутрь от конца второй соединительной торцевой поверхности и входящий в контакт с внутренней периферийной поверхностью первого участка соединения.
2. Емкость для хранения газа по п.1, в которой соединительная часть, соединенная с первой соединительной торцевой поверхностью и второй соединительной торцевой поверхностью включает сварную часть, образованную путем соединения упомянутых соединительных торцевых поверхностей друг с другом.
3. Емкость для хранения газа по п.2, в которой соединительная часть включает тепловыделяющий материал, образующий единое целое со сварной частью или расположенный вблизи сварной части.
4. Емкость для хранения газа по любому из пп.1-3, в которой первую соединительную торцевую поверхность и вторую соединительную торцевая поверхность соединяют друг с другом в направлении вдоль окружности облицовки на основе смолы лазерной сваркой.
5. Емкость для хранения газа по любому из пп.1-3, в которой один из участков соединения, включающих первый участок соединения и второй участок соединения, обладает способностью пропускать лазерное излучение, а другой участок соединения обладает способностью поглощать лазерное излучение.
6. Емкость для хранения газа по любому из пп.1-3, в которой один из образующих облицовку элементов, включающих первый образующий облицовку элемент и второй образующий облицовку элемент, обладает способностью пропускать лазерное излучение, а другой образующий облицовку элемент обладает способностью поглощать лазерное излучение.
7. Емкость для хранения газа по п.5, в которой первый участок соединения обладает способностью пропускать лазерное излучение и расположен с наружной стороны облицовки на основе смолы, а второй участок соединения обладает способностью поглощать лазерное излучение и расположен с внутренней стороны облицовки на основе смолы.
8. Емкость для хранения газа по п.6, в которой первый участок соединения обладает способностью пропускать лазерное излучение и расположен с наружной стороны облицовки на основе смолы, а второй участок соединения обладает способностью поглощать лазерное излучение и расположен с внутренней стороны облицовки на основе смолы.
9. Емкость для хранения газа по любому из пп.1-3, 7 и 8, в которой по меньшей мере один из множества образующих облицовку элементов имеет соединительный участок, соединяющий полую внутреннюю часть облицовки на основе смолы с наружной поверхностью облицовки на основе смолы со стороны, противоположной участку соединения, соединяемому с другим образующим облицовку элементом.
10. Емкость для хранения газа по любому из пп.1-3, 7 и 8, в которой первый выступающий участок выполнен таким образом, что наружная периферийная поверхность первого участка соединения и наружная периферийная поверхность второго участка соединения лежат в одной плоскости с армирующим слоем, расположенным на внешней периферии облицовки на основе смолы.
11. Емкость для хранения газа по любому из пп.1-3, 7 и 8, в которой емкость для хранения газа рассчитана на хранение горючего сжатого газа.
12. Емкость для хранения газа по любому из пп.1-3, 7 и 8, дополнительно включающая:
основной корпус, имеющий облицовку на основе смолы и армирующий слой, и
насадку, расположенную на одном конце основного корпуса.
13. Способ изготовления емкости для хранения газа, имеющей облицовку на основе смолы, которую изготавливают путем соединения множества образующих облицовку элементов, каждый из которых имеет по меньшей мере трубчатую часть,
при этом множество образующих облицовку элементов, включает первый образующий облицовку элемент, имеющий первый участок соединения, и второй образующий облицовку элемент, имеющий второй участок соединения, первый участок соединения включает первую наклонную соединительную торцевую поверхность и первый выступающий участок, проходящий наружу от конца первой соединительной торцевой поверхности, второй участок соединения включает вторую наклонную соединительную торцевую поверхность, проходящую вдоль первой соединительной торцевой поверхности, включающий следующие стадии:
первую стадию, на которой первую соединительную торцевую поверхность снабжают пропускающим лазерное излучение элементом, а вторую соединительную торцевую поверхность снабжают поглощающим лазерное излучение элементом,
вторую стадию, на которой первую соединительную торцевая поверхность вводят в контакт со второй соединительной торцевой поверхностью, а первый выступающий участок вводят в контакт с наружной периферийной поверхностью второго участка соединения после осуществления первой стадии, и
третью стадию, на которой после осуществления второй стадии образующие облицовку элементы облучают лазером со стороны участка соединения, включающего пропускающий лазерное излучение элемент, для соединения введенных в контакт друг с другом первой соединительной торцевой поверхности и второй соединительной торцевой поверхности лазерной сваркой, и
осуществляемую после третьей стадии стадию выравнивания поверхности первого выступающего участка, чтобы швы между наружными периферийными поверхностями первого и второго образующих облицовку элементов находились в одной плоскости.
14. Способ изготовления емкости для хранения газа по п.13, в котором на второй стадии первый участок соединения извне вводят в контакт со вторым участком соединения, а на третьей стадии осуществляют облучение образующих облицовку элементов со стороны первого участка соединения лазерным излучательным устройством, расположенным снаружи первого и второго образующих облицовку элементов.
15. Способ изготовления емкости для хранения газа по п.13 или 14, в котором на третьей стадии осуществляют облучение образующих облицовку элементов лазером в условиях разности давлений, созданной внутри и снаружи первого и второго образующих облицовку элементов.
16. Способ изготовления емкости для хранения газа по п.15, в котором разность давлений на третьей стадии создают путем регулирования по меньшей мере одного из давлений, включающих давление внутри и давление снаружи первого и второго образующих облицовку элементов.
17. Способ изготовления емкости для хранения газа по п.16, в котором разность давлений на третьей стадии создают путем преимущественной герметизации первого и второго образующих облицовку элементов, чтобы снизить давление в преимущественно герметизированном пространстве или поднять давление в герметизированном пространстве.
18. Способ изготовления емкости для хранения газа по п.17, в котором разность давлений на третьей стадии создают путем снижения давления в герметизированном пространстве или повышения давления в герметизированном пространстве через соединительный участок, расположенный по меньшей мере на первом или втором образующих облицовку элементах.
19. Способ изготовления емкости для хранения газа по любому из пп.13, 14, 16, 17 и 18, в котором на второй стадии первый участок соединения и второй участок соединения накладывают друг на друга вдоль оси первого и второго образующих облицовку элементов и вводят наложенные участки соединения в контакт друг с другом.
20. Способ изготовления емкости для хранения газа по любому из пп.13, 14, 16, 17 и 18, дополнительно включающий осуществляемую между второй и третьей стадиями стадию отжиговой обработки в условиях, когда первый участок соединения и второй участок соединения введены в контакт друг с другом.
21. Способ изготовления емкости для хранения газа по любому из пп.13, 14, 16, 17 и 18, в котором на третьей стадии осуществляют лазерную сварку введенных в контакт друг с другом первой соединительной торцевой поверхности и второй соединительной торцевой поверхности в направлении вдоль окружности первого и второго образующих облицовку элементов с одновременным вращением первого и второго образующих облицовку элементов относительно лазерного излучательного устройства.
22. Способ изготовления емкости для хранения газа по любому из пп.13, 14, 16, 17 и 18, в котором третью стадию осуществляют в атмосфере с низким содержанием кислорода.
23. Способ изготовления емкости для хранения газа по любому из пп.13, 14, 16, 17 и 18, в котором на первой стадии первый образующий облицовку элемент снабжают пропускающим лазерное излучение элементом, а второй образующий облицовку элемент снабжают поглощающим лазерное излучение элементом.
24. Способ изготовления емкости для хранения газа, имеющей облицовку на основе смолы, которую изготавливают путем соединения множества образующих облицовку элементов, каждый из которых имеет по меньшей мере трубчатую часть,
при этом множество образующих облицовку элементов, включает первый образующий облицовку элемент, имеющий первый участок соединения, и второй образующий облицовку элемент, имеющий второй участок соединения, первый участок соединения включает первую наклонную соединительную торцевую поверхность и первый выступающий участок, проходящий наружу от конца первой соединительной торцевой поверхности, второй участок соединения включает вторую наклонную соединительную торцевую поверхность, проходящую вдоль первой соединительной торцевой поверхности, и второй выступающий участок, проходящий внутрь от конца второй соединительной торцевой поверхности, включающий следующие стадии:
первую стадию, на которой первую соединительную торцевую поверхность снабжают пропускающим лазерное излучение элементом, а вторую соединительную торцевую поверхность снабжают поглощающим лазерное излучение элементом,
вторую стадию, на которой после осуществления первой стадии первую соединительную торцевую поверхность вводят в контакт со второй соединительной торцевой поверхностью, первый выступающий участок вводят в контакт с наружной периферийной поверхностью второго участка соединения, а второй выступающий участок вводят в контакт с внутренней периферийной поверхностью первого участка соединения, и
после осуществления второй стадии облучают образующие облицовку элементы со стороны первого участка соединения лазером с целью соединения лазерной сваркой первой соединительной торцевой поверхности и второй соединительной торцевой поверхности, введенных в контакт друг с другом.
25. Способ изготовления емкости для хранения газа по любому из пп.13, 14, 16, 17, 18 и 24, дополнительно включающий осуществляемую до третьей стадии стадию предварительного нагрева по меньшей мере первого или второго образующего облицовку элемента с целью испарения содержащейся в нем воды.
26. Способ изготовления емкости для хранения газа по п.25, в котором на стадии предварительного нагрева осуществляют предварительный нагрев по меньшей мере первого или второго участка соединения.
27. Способ изготовления емкости для хранения газа по п.26, в котором на стадии предварительного нагрева осуществляют предварительный нагрев введенных в контакт друг с другом первого и второго участков соединения.
28. Способ изготовления емкости для хранения газа по п.27, в котором на стадии предварительного нагрева осуществляют нагрев введенных в контакт друг с другом первого и второго участков соединения по меньшей мере изнутри или снаружи введенных в контакт друг с другом первого и второго образующих облицовку элементов.
29. Способ изготовления емкости для хранения газа по п.28, в котором на стадии предварительного нагрева осуществляют предварительный нагрев введенных в контакт друг с другом первого и второго участков соединения в направлении вдоль окружности с одновременным вращением введенных в контакт друг с другом первого и второго образующих облицовку элементов относительно устройства предварительного нагрева с источником тепла.
30. Способ изготовления емкости для хранения газа по п.29, в котором на третьей стадии осуществляют облучение лазером введенных в контакт друг с другом первого и второго участков соединения в направлении вдоль окружности с одновременным вращением введенных в контакт друг с другом первого и второго образующих облицовку элементов относительно лазерного излучательного устройства, облучающего участки.
31. Способ изготовления емкости для хранения газа по п.30, в котором устройство предварительного нагрева расположено со стороны входа лазерного излучательного устройства в направлении вращения введенных в контакт друг с другом первого и второго образующих облицовку элементов.
32. Способ изготовления емкости для хранения газа по п.25, в котором в качестве устройства предварительного нагрева, осуществляющего предварительный нагрев, используют по меньшей мере одно из устройств, включающих нагревательное устройство, калорифер, высокочастотный индукционный нагреватель и лазерное излучательное устройство.
33. Способ изготовления емкости для хранения газа по п.25, дополнительно включающий осуществляемую до стадии предварительного нагрева стадию, на которой по меньшей мере на одном из участков соединения, включающих первый участок соединения и второй участок соединения, размещают тепловыделяющий материал.
34. Способ изготовления емкости для хранения газа по п.33, в котором тепловыделяющий материал представляет собой по меньшей мере один из материалов, включающих керамический материал, графит, смолу и металл.
35. Способ изготовления емкости для хранения газа по п.25, в котором на стадии предварительного нагрева предварительный нагрев участков соединения осуществляют в зависимости от показаний устройства измерения содержания воды на первом и втором участках соединения.
36. Способ изготовления емкости для хранения газа по п.24, дополнительно включающий осуществляемую после третьей стадии стадию выравнивания поверхности первого выступающего участка, чтобы швы между наружными периферийными поверхностями первого и второго образующих облицовку элементов находились в одной плоскости.
37. Способ изготовления емкости для хранения газа по любому из пп.13, 14, 16, 17, 18, 24 и 36, в котором емкость для хранения газа рассчитана на хранение горючего сжатого газа.
38. Способ изготовления емкости для хранения газа по любому из пп.13, 14, 16, 17 и 18, в котором после выравнивания поверхности первого выступающего участка на внешней периферии облицовки на основе смолы дополнительно размещают армирующий слой.
39. Способ изготовления емкости для хранения газа по п.36, в котором после выравнивания поверхности первого выступающего участка на внешней периферии облицовки на основе смолы дополнительно размещают армирующий слой.